乾燥された植物の葉を被覆材で被覆する植物の葉の加工方法であって、被覆する前に、前記植物の葉の葉脈を潰すことを特徴とする植物の葉の加工方法。乾燥された植物の葉を酢酸ビニル樹脂エマルジョン接着剤、澱粉糊、アクリル樹脂系塗料、エチレン酢酸ビニル共重合樹脂、ポリビニルアルコール、シリコン樹脂系塗料、コ―キング用シリコン、ポリ塩化ビニル及びプラスチック樹脂からなる群から選択された少なくとも一種で被覆する前に前記植物の葉の葉脈を潰すことを特徴とする植物の葉の加工方法。乾燥された植物の葉を酢酸ビニル樹脂エマルジョン接着剤、澱粉糊、アクリル樹脂系塗料、エチレン酢酸ビニル共重合樹脂、ポリビニルアルコール、シリコン樹脂系塗料、コ―キング用シリコン、ポリ塩化ビニル及びプラスチック樹脂からなる群から選択された少なくとも一種で被覆する植物の葉の加工方法であって、前記酢酸ビニル樹脂エマルジョン接着剤、前記澱粉糊、前記アクリル樹脂系塗料、前記エチレン酢酸ビニル共重合樹脂、前記ポリビニルアルコール、前記シリコン樹脂系塗料、前記コ―キング用シリコン、前記ポリ塩化ビニル及び前記プラスチック樹脂からなる群から選択された少なくとも一種で被覆する前に前記乾燥された植物の葉に着色を施すか、又は、前記酢酸ビニル樹脂エマルジョン接着剤、前記澱粉糊、前記アクリル樹脂系塗料、前記エチレン酢酸ビニル共重合樹脂、前記ポリビニルアルコール、前記シリコン樹脂系塗料、前記コ―キング用シリコン、前記ポリ塩化ビニル及び前記プラスチック樹脂からなる群から選択された少なくとも一種で被覆した後に、被覆した部位に着色を施すことを特徴とする植物の葉の加工方法。乾燥された植物の葉を酢酸ビニル樹脂エマルジョン接着剤、澱粉糊、アクリル樹脂系塗料、エチレン酢酸ビニル共重合樹脂、ポリビニルアルコール、シリコン樹脂系塗料、コ―キング用シリコン、ポリ塩化ビニル及びプラスチック樹脂からなる群から選択された少なくとも一種で被覆する植物の葉の加工方法であって、前記酢酸ビニル樹脂エマルジョン接着剤、前記澱粉糊、前記アクリル樹脂系塗料、前記エチレン酢酸ビニル共重合樹脂、前記ポリビニルアルコール、前記シリコン樹脂系塗料、前記コ―キング用シリコン、前記ポリ塩化ビニル及び前記プラスチック樹脂からなる群から選択された少なくとも一種に着色剤を混入することを特徴とする植物の葉の加工方法。乾燥された植物の葉を酢酸ビニル樹脂エマルジョン接着剤、澱粉糊、アクリル樹脂系塗料、エチレン酢酸ビニル共重合樹脂、ポリビニルアルコール、シリコン樹脂系塗料、コ―キング用シリコン、ポリ塩化ビニル及びプラスチック樹脂からなる群から選択された少なくとも一種で被覆することを特徴とする植物の葉の加工方法。しかしながら、植物の葉を乾燥させても、乾燥された植物の葉をそのまま放置すると、空気中の水分が乾燥された葉に吸収され、葉が容易に変色するという問題点が生じた。本発明は、前記問題点を考慮してなされたもので、植物の葉の変色を防止することができる植物の葉の加工方法を提供することを目的とする。請求項1記載の植物の葉の加工方法は、乾燥された植物の葉を被覆材で被覆する植物の葉の加工方法であって、被覆する前に、前記植物の葉の葉脈を潰すものである。また、請求項2記載の植物の葉の加工方法は、乾燥された植物の葉を酢酸ビニル樹脂エマルジョン接着剤、澱粉糊、アクリル樹脂系塗料、エチレン酢酸ビニル共重合樹脂、ポリビニルアルコール、シリコン樹脂系塗料、コ―キング用シリコン、ポリ塩化ビニル及びプラスチック樹脂からなる群から選択された少なくとも一種で被覆する前に前記植物の葉の葉脈を潰すものである。また、請求項3記載の植物の葉の加工方法は、乾燥された植物の葉を酢酸ビニル樹脂エマルジョン接着剤、澱粉糊、アクリル樹脂系塗料、エチレン酢酸ビニル共重合樹脂、ポリビニルアルコール、シリコン樹脂系塗料、コ―キング用シリコン、ポリ塩化ビニル及びプラスチック樹脂からなる群から選択された少なくとも一種で被覆する植物の葉の加工方法であって、前記酢酸ビニル樹脂エマルジョン接着剤、前記澱粉糊、前記アクリル樹脂系塗料、前記エチレン酢酸ビニル共重合樹脂、前記ポリビニルアルコール、前記シリコン樹脂系塗料、前記コ―キング用シリコン、前記ポリ塩化ビニル及び前記プラスチック樹脂からなる群から選択された少なくとも一種で被覆する前に前記乾燥された植物の葉に着色を施すか、又は、前記酢酸ビニル樹脂エマルジョン接着剤、前記澱粉糊、前記アクリル樹脂系塗料、前記エチレン酢酸ビニル共重合樹脂、前記ポリビニルアルコール、前記シリコン樹脂系塗料、前記コ―キング用シリコン、前記ポリ塩化ビニル及び前記プラスチック樹脂からなる群から選択された少なくとも一種で被覆した後に、被覆した部位に着色を施すものである。また、請求項4記載の植物の葉の加工方法は、乾燥された植物の葉を酢酸ビニル樹脂エマルジョン接着剤、澱粉糊、アクリル樹脂系塗料、エチレン酢酸ビニル共重合樹脂、ポリビニルアルコール、シリコン樹脂系塗料、コ―キング用シリコン、ポリ塩化ビニル及びプラスチック樹脂からなる群から選択された少なくとも一種で被覆する植物の葉の加工方法であって、前記酢酸ビニル樹脂エマルジョン接着剤、前記澱粉糊、前記アクリル樹脂系塗料、前記エチレン酢酸ビニル共重合樹脂、前記ポリビニルアルコール、前記シリコン樹脂系塗料、前記コ―キング用シリコン、前記ポリ塩化ビニル及び前記プラスチック樹脂からなる群から選択された少なくとも一種に着色剤を混入するものである。また、請求項5記載の植物の葉の加工方法は、酢酸ビニル樹脂エマルジョン接着剤、澱粉糊、アクリル樹脂系塗料、エチレン酢酸ビニル共重合樹脂、ポリビニルアルコール、シリコン樹脂系塗料、コ―キング用シリコン、ポリ塩化ビニル及びプラスチック樹脂からなる群から選択された少なくとも一種で被覆するものである。請求項1記載の植物の葉の加工方法によれば、乾燥された植物の葉を被覆材で被覆するため、乾燥された植物の葉の変色を防止することができ、しかも、被覆材で被覆された植物の葉を折り曲げても、被覆された植物の葉が折り曲げによって損傷することを防止することができる。また、請求項2記載の植物の葉の加工方法によれば、乾燥された植物の葉を酢酸ビニル樹脂エマルジョン接着剤、澱粉糊、アクリル樹脂系塗料、エチレン酢酸ビニル共重合樹脂、ポリビニルアルコール、シリコン樹脂系塗料、コ―キング用シリコン、ポリ塩化ビニル及びプラスチック樹脂からなる群から選択された少なくとも一種で被覆された植物の葉を折り曲げても、被覆された植物の葉が折り曲げによって損傷することを防止することができる。また、請求項3記載の植物の葉の加工方法によれば、乾燥された植物の葉を酢酸ビニル樹脂エマルジョン接着剤、澱粉糊、アクリル樹脂系塗料、エチレン酢酸ビニル共重合樹脂、ポリビニルアルコール、シリコン樹脂系塗料、コ―キング用シリコン、ポリ塩化ビニル及びプラスチック樹脂からなる群から選択された少なくとも一種で被覆するため、乾燥された植物の葉の変色を防止することができ、しかも、乾燥された植物の葉又は被覆された植物の葉に着色を施すため、植物の葉を乾燥前の自然の葉に近づけることができる。また、請求項4記載の植物の葉の加工方法によれば、乾燥された植物の葉を酢酸ビニル樹脂エマルジョン接着剤、澱粉糊、アクリル樹脂系塗料、エチレン酢酸ビニル共重合樹脂、ポリビニルアルコール、シリコン樹脂系塗料、コ―キング用シリコン、ポリ塩化ビニル及びプラスチック樹脂からなる群から選択された少なくとも一種で被覆するため、乾燥された植物の葉の変色を防止することができ、しかも、酢酸ビニル樹脂エマルジョン接着剤、澱粉糊、アクリル樹脂系塗料、エチレン酢酸ビニル共重合樹脂、ポリビニルアルコール、シリコン樹脂系塗料、コ―キング用シリコン、ポリ塩化ビニル及びプラスチック樹脂からなる群から選択された少なくとも一種に着色剤を混入するため、乾燥により変色した植物の葉を乾燥前の自然の葉に近づけることができる。また、請求項5記載の植物の葉の加工方法によれば、酢酸ビニル樹脂エマルジョン接着剤、澱粉糊、アクリル樹脂系塗料、エチレン酢酸ビニル共重合樹脂、ポリビニルアルコール、シリコン樹脂系塗料、コ―キング用シリコン、ポリ塩化ビニル及びプラスチック樹脂からなる群から選択された少なくとも一種で被覆するため、乾燥された植物の葉の変色を防止することができる。本発明の一実施例の植物の葉の加工方法について、以下説明する。植物の葉、例えば、笹の葉縦約331mm、横約75mmを用意し、笹の葉を乾燥させる乾燥工程。乾燥は、例えば、シリカゲル等の乾燥剤を使用しても良いが、大量に乾燥させるために、常圧温風乾燥装置を使用する。常圧温風乾燥装置内に笹の葉を入れて、約60°C~約80°C、約3~5時間程度かけて、笹の葉を乾燥させる。また、笹の葉の3次元の変形を極力防止するために、笹の葉を平均加圧約0.25g/cm2~約0.50g/cm2程度かけた状態で圧縮する圧縮工程。この圧縮工程は、上述の乾燥工程の前又は後でも良いが、望ましくは、乾燥と同時に、笹の葉の圧縮を行うのが良い。加圧の程度は、葉の種類、形状、大きさ等により適宜調整されるものである。加圧状態で乾燥された笹の葉を常圧温風乾燥装置から取り出し、常温に冷却した後、笹の葉の葉脈を潰す葉脈潰し工程。この葉脈潰し工程は、木槌、丸棒等を使って、笹の葉の葉脈を潰す。この葉脈潰し工程は、後述する被覆工程コーティング工程で、被覆材で被覆された植物の葉を折り曲げによって損傷して、商品価値を低下させると共に、被覆状態の一部が破壊され、植物の葉を変色する要因を防ぐために行うもので、葉脈潰し工程は、後述する被覆工程コーティング工程の前であれば良く、また、乾燥工程の前でも良い。葉脈潰し工程の後、葉脈を潰され、乾燥された笹の葉を被覆材で被覆する被覆工程コーティング工程。被覆は、被覆材溶液の中に笹の葉を付けても良く、また、被覆材溶液を笹の葉にスプレーで吹き付けても良く、また、被覆材溶液を刷毛で塗布するようにしても良い。なお、被覆材の厚みは、約03mm~約2mm程度である。被覆材は、乾燥後に透明又は半透明となるもので、例えば、酢酸ビニル樹脂エマルジョン接着剤市販の木工ボンド、例えば、コニシ株式会社製商品名ボンド木工用で、重量比で酢酸ビニル樹脂エマルジョン接着剤:水=8:2とした。また、被覆材は、上記の酢酸ビニル樹脂エマルジョン接着剤の他、澱粉糊例えば、ヤマト株式会社製商品名ヤマト糊、重量比でヤマト糊:水=8:2でも良く、また、アクリル樹脂系塗料例えば、藤倉応用化工株式会社製商品名ビニクラ―CH重量比でビニクラ―CH:大伸化学株式会社製SP600ラッカーシンナー溶剤=8:2、ロックペイント株式会社製商品名1501150マルチトップクリヤーQR重量比で1501150マルチトップクリヤーQR:1501120マルチトップQ硬化剤溶剤=10:1、アルファ化成株式会社製商品名VS841重量比でVS841:大伸化学株式会社製SP600ラッカーシンナー溶剤=6:4でも良く、また、エチレン酢酸ビニル共重合樹脂常盤化学工業株式会社製商品名トキワノール1110PH重量比でトキワノール1110PH:溶剤精製水=9:1でも良く、また、ポリビニルアルコールPVA常盤化学工業株式会社製商品名トキワノールPA508重量比でトキワノール110PH:溶剤精製水=9:1でも良く、また、シリコン樹脂系塗料例えば、旭化成ワッカーシリコーン株式会社製商品名ELASTOSILM8520重量比でELASTOSILM8520旭化成ワッカーシリコーン株式会社製商品名WACKERCATALYSTT硬化剤=25:1でも良く、また、コ―キング用シリコン例えば、株式会社佐藤ケミカル製商品名シリコンコ―キング原材料をそのまま使用しても良く、また、ポリ塩化ビニルPVC例えば、株式会社コバヤシ製商品名コバゾールES1075AEM2原材料をそのまま使用しても良く、また、株式会社コバヤシ製商品名コバゾールES26AFM2原材料をそのまま使用しても良く、また、プラスチック樹脂例えば、SBS<スチレンブタジエンスチレンブロック共重合体>BASFジャパン製商品名スタイロフレックス原材料をそのまま使用しても良く、また、SEBS<スチレンエチレンブチレンスチレンブロック共重合体>旭化成ケミカルズ株式会社製商品名タフテックH1272原材料をそのまま使用しても良く、また、PP<PolyPropyleneポリプロピレン>出光興産株式会社製商品名イデミツPP原材料をそのまま使用しても良く、また、PE<PolyEthyleneポリエチレン>ダウケミカル日本株式会社製商品名NUCポリエチレン原材料をそのまま使用しても良く、また、ABS<AcrylonitrileButadieneStyreneresinアクリロニトリルブタジエンスチレン共重合体>新日鐵化学株式会社製商品名エスチレンABS原材料をそのまま使用しても良く、また、EVA<EthyleneVinylacetatecopolymerエチレン酢酸ビニル共重合体>住友化学株式会社製商品名エバテート原材料をそのまま使用しても良い。なお、着色材は、被覆材で被覆する前、又は、被覆した後、又は、被覆と同時に適宜行うことができる。かかる場合の着色材としては、例えば、日弘ビックス株式会社製商品名NBT0695ホワイト、NBT0702イエロー、NBT0701イエロー、NBT0700イエロー、NBT0696レッド、NBT0697レッド、NBT0698レッド、NBT0704ブラウン、NBT0705ブルー、NBT0706ブルー、NBT0703グリーン、NBT0707ブラック等を使用する。なお、上述した実施例においては、植物の葉の例として、笹の葉を挙げたが、本願発明にあっては、これに限らず、桜の葉横約50mm×縦約135mm、紅葉縦約86mm×横約75mm、栗の葉縦約123mm×横約34mm、ミリオンハートの葉横約70mm×縦約121mm、柏の葉横約120mm×横約160mm、塩漬けの葉等種々の植物の葉に適用できるものである。